(57)【要約】【課題】螢手製品を歩留り良く大量生産すると共に、螢手部分を大きくする。【解決手段】練土状釉薬原料１と練土状セラミックス原料２を交互に重ねて積層原料３を形成し、次いで各原料層が切り口に露出する様に、前記積層原料３を輪切りにして切断片４、4a…を形成し、該切断片４、4a…を鋳型７の内側に貼り付けた後、かかる鋳型７内に泥漿状セラミックス原料８を注入して生地部９を成形し、かかる生地部９により、前記切断片４、4a…を成形体10中に固定することによって、従来方法では行っていた螢手形成用透孔の穿設作業を不要にし、得られた成形体10を前記釉薬原料１の融点より低温で焼成することにより、焼結中の釉薬脱落を防止する。【選択図】図２
2005280286.tif 000002
【特許請求の範囲】
【請求項１】
練土状の釉薬原料片を鋳型の内側に貼り付けた後、鋳型内に泥漿状セラミックス原料を
注入し、得られた成形体を前記釉薬原料の融点より低温で焼成する様にしたことを特徴と
する陶磁器類の製造方法。
【請求項２】
外型と内型とから成る鋳型の外型内側に練土状の釉薬原料片を貼り付け、かかる釉薬原
料片上に鋳型の内型を載置して、押圧した後、外型と内型の間に泥漿状セラミックス原料
を圧入し、得られた成形体を前記釉薬原料の融点より低温で焼成する様にしたことを特徴
とする陶磁器類の製造方法。
【請求項３】
練土状の釉薬原料片を複数形成し、該釉薬原料片を鋳型に適宜間隔毎に貼り付け、鋳込
みにより成形された生地部により、前記釉薬原料片を相互に結合させる様にしたことを特
徴とする請求項１又は２記載の陶磁器類の製造方法。
【請求項４】
上記適宜間隔を０．５ｍｍ以下に設定したことを特徴とする請求項３記載の陶磁器類の
製造方法。
【請求項５】
練土状釉薬原料と練土状セラミックス原料を交互に重ねて積層原料を形成し、次いで各
原料層が切り口に露出する様に、前記積層原料を輪切りにして切断片を形成し、該切断片
を鋳型の内側に貼り付けた後、鋳型内に泥漿状セラミックス原料を注入し、得られた成形
体を前記釉薬原料の融点より低温で焼成する様にしたことを特徴とする陶磁器類の製造方
法。
【請求項６】
練土状釉薬原料と練土状セラミックス原料を交互に重ねて積層原料を形成し、次いで各
原料層が切り口に露出する様に、前記積層原料を輪切りにして切断片を形成し、外型と内
型とから成る鋳型の外型内側に前記切断片を貼り付け、かかる切断片上に鋳型の内型を載
置して、押圧した後、外型と内型の間に泥漿状セラミックス原料を圧入し、得られた成形
体を前記釉薬原料の融点より低温で焼成する様にしたことを特徴とする陶磁器類の製造方
法。
【請求項７】
切断片を複数枚形成し、該切断片を鋳型に適宜間隔毎に貼り付け、鋳込みにより成形さ
れた生地部により、前記切断片を相互に結合させる様にしたことを特徴とする請求項５又
は６記載の陶磁器類の製造方法。
【請求項８】
積層原料中の練土状セラミックス原料層の厚みを０．５ｍｍ以下に設定したことを特徴
とする請求項５、６又は７記載の陶磁器類の製造方法。
【請求項９】
釉薬原料に、珪酸ソーダ、カルボキシルメチルセルロースのナトリウム塩、リグニン、
等のバインダーを添加する様にしたことを特徴とする請求項１、２、３、４、５、６、７
又は８記載の陶磁器類の製造方法。
【発明の詳細な説明】
【技術分野】
【０００１】
本発明は、食器、香炉、壺、照明器具用傘等の陶磁器類の製造方法に関する。  
【背景技術】
【０００２】
従来、陶磁器類の装飾技法の一つとして、螢手が知られている。
螢手とは、半乾燥させて水分量を調整した成形体に透かし彫りを施し、かかる成形体を
素焼きし、透孔に練土状の釉薬原料を埋め込んだ後、本焼成して、ガラス化した釉薬で閉
じられた小窓（一般に、この小窓を螢手と称する場合もある。）を有する焼成品を得る様
にした技法である。（例えば、非特許文献１参照）
又、素焼き後に透かし彫りを施す様にしたり、ディピング法を用い、釉薬泥漿の張力を
利用して、素地全体に施釉すると共に、透孔に釉薬泥漿の膜を形成し、透孔を釉薬原料で
塞ぐ様にする場合もある。
ところが、強度の低い成形体に透かし彫りを施すためには、熟練した者による高度な技
能が必要で、このため螢手製品は大量生産及び品質の安定化がとても困難であった。
又、素地を用いて透かし彫りを施す様にしても、本焼成前に粘着力の乏しい釉薬原料で
透孔を塞がなければならないことや、本焼成中に溶融した釉薬原料を透孔から脱落させず
に融着させねばならないことから、透孔、即ち焼成品における螢手部分の径は数ミリが限
度であるとされていた。
【０００３】
【非特許文献１】大西政太郎著  「陶芸の伝統技法」  理工学社、１９７８年６月５                    日、３−５１〜３−５２頁
【発明の開示】
【発明が解決しようとする課題】
【０００４】
本発明は、螢手製品を歩留り良く大量生産すると共に、従来の技法では限度とされてい
た数ミリ大の螢手の径をより大きなものにしたり、蛍手周囲のセラミックス原料から成る
部分を極力少なくし、蛍手部分、即ちガラス化した釉薬を主体として骨格形成する様にし
た陶磁器類の製造方法を提供する。
【課題を解決するための手段】
【０００５】
本発明は、上記課題に鑑み、練土状釉薬原料と練土状セラミックス原料を交互に重ねて
積層原料を形成し、次いで各原料層が切り口に露出する様に、前記積層原料を輪切りにし
て切断片を形成するか、或いは、練土状の釉薬原料を適宜大きさに切断して釉薬原料片を
形成し、該釉薬原料片、又は前記切断片を鋳型の内側に貼り付けた後、かかる鋳型内に泥
漿状セラミックス原料を注入して生地部を成形し、かかる生地部により、前記釉薬原料片
又は切断片を成形体中に固定することによって、従来方法では行っていた螢手形成用透孔
の穿設作業を不要にし、得られた成形体を前記釉薬原料の融点より低温で焼成することに
より、焼結中の釉薬脱落を防止する様にして、上記課題を解決する。
【発明の効果】
【０００６】
請求項１、２、５及び６に記載の発明によれば、螢手形成用透孔の穿設作業が不要であ
るため、作業者の熟練度に依存することなく、誰にでも簡単に歩留り良く、蛍手製品を製
造することが出来、そのため大量生産が容易となり、製品品質の安定をも図ることが出来
る。
【０００７】
請求項３及び７に記載の発明によれば、上記効果と同様なる効果を奏すると共に、蛍手
が占める面積を広くして、骨格の主体がガラス質の陶磁器類を形成することが出来、釉薬
原料に顔料を添加すれば、あたかもステンドグラスの様な陶磁器類を製造することが出来
る。
又、従来の蛍手技法では、成形体や、成形体を素焼きした後に、透孔を穿設することか
ら、螢手を複数設ける場合には、成形体または素地における隣接する透孔間に、穿透作業
に必要な充分な強度を確保出来る程度の間隔が必要であったが、当該請求項の発明によれ
ば、上記強度確保を考慮することなく、蛍手間を所望の間隔に設定できるため、蛍手が狭
小間隔で並設された従来技法で具現し得なかった陶磁器類を製造することが出来る。
【０００８】
請求項４及び８に記載の発明によれば、隣接する蛍手間が極めて狭小の特異なデザイン
を熟練なくとも確実に具現することが出来る。
【０００９】
請求項９に記載の発明によれば、釉薬原料の可塑性を向上させて、成形を容易化するこ
とが出来ると共に、焼成前の形崩れを防止して、製品歩留りの更なる向上を図ることが出
来る等その実用的効果甚だ大である。
【発明を実施するための最良の形態】
【００１０】
以下本発明の一実施例を図面に基づいて説明する。
図１に示す様に、水分量を加減して練土状に調製した釉薬原料１の形を棒状に整え、か
かる棒状の釉薬原料１に、練土状に調製してシート状に圧延したセラミックス原料２を巻
き付け、これ（棒状の釉薬原料１にシート状のセラミックス原料２を巻着したもの）を複
数本束ねたものに、更にセラミックス原料２を巻き付けて、釉薬原料１とセラミックス原
料２が交互に重ねられた積層原料３を形成する。
次に、積層原料３中の各原料層が切り口に露出する様に、積層原料３を輪切りにして、
複数枚の切断片４、4a…を形成し、図２に示す様に、外型５と内型６とから成る鋳型７の
外型５の内側に切断片４、4a…を適宜間隔毎に貼り付け、かかる切断片４、4a…上に鋳型
７の内型６を載置し、押圧して切断片４、4a…と鋳型７とを密着させる。
次に、外型５と内型６の間に泥漿状セラミックス原料８を圧入し、所定時間放置し、鋳
込みにより成形された生地部９（泥漿状セラミックス原料８由来の部分）により、切断片
４、4a…を相互に結合させる。
最後に、得られた成形体10を鋳型７から取出し、該成形体10を乾燥させた後、釉薬原料
１の融点よりも低い温度で焼成して、焼成品11を得る。
【００１１】
この方法において、積層原料３を形成する際、釉薬原料１とセラミックス原料２の厚み
（切断片４、4a…における各層の幅）は適宜であるが、積層原料１中のセラミックス原料
２層の厚みを０．５ｍｍ以下に設定すれば、切断片４、4a…におけるセラミックス原料２
の幅が０．５ｍｍ以下となるため、隣接する蛍手間が極めて狭小の焼成品11を得ることが
可能である。
【００１２】
上記方法で用いたセラミックス原料２、８は、窯炉が耐え得る温度下で焼結可能なもの
であれば良く、例えば、陶石、蝋石、長石、石灰、粘土、カオリン、珪石、アルミナ等の
従前から用いられている一般的な窯業原料の中から、可塑性、耐火度等を考慮して、一種
選択するか、二種以上選択し混合して用いれば良い。
【００１３】
釉薬原料１は、セラミックス原料２、８が焼結する温度で完全に溶融・液化してしまわ
ず、且つ幾分融け、焼成によりセラミックス原料２、８に融着し、焼成後に透光性を発現
するものであれば、その組成、使用原料は何ら限定されない。
例えば、焼成温度、即ちセラミックス原料２、８の焼結温度がゼーゲル式でＳＫ８に相
当する場合は、釉薬原料１の融点（完全に溶融・液化する温度）がゼーゲル式でＳＫ９に
相当する様に、釉薬原料１及びセラミックス原料２の組成を調整すれば良い。
【００１４】
釉薬原料１の可塑性、粘着力、加工性を向上させ、成形体10の形成をより容易なものと
するためには、釉薬原料１に適量のバインダーを添加するのが望ましく、バインダーとし
ては、珪酸ソーダ、ＣＭＣ（カルボキシルメチルセルロース）のナトリウム塩、リグニン
等が挙げられる。
上記の様に、セラミックス原料２、８の耐火度に応じて、釉薬原料１組成を調整するた
め、可塑性に乏しい原料を選択せざるを得ず、その結果釉薬原料１の可塑性等が著しく低
下してしまった場合に、バインダーの添加は特に有効である。
【００１５】
尚、所望により、釉薬原料１及びセラミックス原料２、８の何れか、又は適宜組み合わ
せで、適宜組成の無機顔料を適量添加しても良い。
又、焼成品11の全体又は一部分に上塗り施釉し、再焼成しても良いが、再焼成温度は、
焼成品11を形成（焼成）した際の焼成温度より低く設定しなければならず、上塗り施釉に
使用する釉薬の組成を、当該再焼成温度に応じて適切な溶融程度を示す様に調整しなけれ
ばならない。
【００１６】
以上、外型５と内型６とから成る鋳型７を用い、該鋳型７の外型５に複数枚の切断片４
、4a…を貼り付ける場合について説明したが、鋳型は外型だけでも良く、また切断片は一
枚だけでも良く、図示しないが、外型だけから成る鋳型の内側に切断片を貼り付け、かか
る鋳型内に泥漿状のセラミックス原料を注入し、該セラミックス原料の必要量が鋳型内に
定着した後、余剰泥漿を鋳型から排出して、成形体を得る様にしても良い。
【００１７】
又、図４に示す様に、釉薬原料を練土状に調製した後、適宜大きさに切断して、釉薬原
料片12、12a …を形成し、上記方法の切断片４、4a…と同様に、外型５と内型６とから成
る鋳型７の外型５の内側に釉薬原料片12、12a …を適宜間隔毎に貼り付けても良く、また
図示しないが、この場合も、鋳型は外型だけでも良く、また釉薬原料片は一枚だけでも良
く、隣接する蛍手間が極めて狭小の焼成品11を製造したい場合は、上記適宜間隔を０．５
ｍｍ以下に設定すれば良い。
【図面の簡単な説明】
【００１８】
【図１】積層原料及び切断片の斜視図である。
【図２】切断片を貼付けた鋳込型の斜視図である。
【図３】焼成品の斜視図である。
【図４】釉薬原料片を貼付けた鋳込型の斜視図である。
【符号の説明】
【００１９】
１        釉薬原料
２        セラミックス原料
３        積層原料
４、4a…  切断片
５        外型
６        内型
７        鋳型
８        セラミックス原料
10        成形体
【図１】
2005280286.tif 000003
【図２】
2005280286.tif 000004
【図３】
2005280286.tif 000005
【図４】
2005280286.tif 000006